【事件の表示】
　特願２０１１−２６２１８６「保護ウインドウ及び保護ウインドウを含む表示装置」拒絶査定不服審判事件〔平成２５年　１月２４日出願公開、特開２０１３−　１５８１１〕について、次のとおり審決する。
【結　論】
　本件審判の請求は、成り立たない。
【理　由】
第１　手続の経緯
　本願は、平成２３年（２０１１年）１１月３０日（パリ条約による優先権主張　２０１１年６月３０日、韓国）を出願日とする出願であって、平成２７年６月２４日付けで拒絶理由が通知され、同年９月３０日付けで意見書が提出されるとともに手続補正がされ、平成２８年２月２２日付けで拒絶理由（最後）が通知され、同年６月１日付けで意見書が提出されたが、同年１１月２４日付け（送達　同年同月２９日）で拒絶査定（以下「原査定」という。）がされ、これに対して、平成２９年３月２９日に拒絶査定不服審判の請求がされるとともに同時に手続補正がされ、その後、同年７月１９日に上申書が提出されたものである。
　
第２　平成２９年３月２９日付けでなされた手続補正（以下「本件補正」という。）についての補正却下の決定
［補正却下の決定の結論］
　本件補正を却下する。
　
［理由］
１　補正の内容
　本件補正は、本件補正前（平成２７年９月３０日付けでなされた手続補正）の特許請求の範囲を、以下のとおりに補正する内容を含むものである（下線は補正箇所を示す。）。
　本件補正前の特許請求の範囲の請求項１につき、
「【請求項１】
　重合体を含む第１透明基材と、
　前記第１透明基材の一面上に形成され、シルセスキオキサンを含む保護層と、
　前記第１透明基材の他面上に形成され、複数の層を有する第２透明基材と、
を有し、
　前記第２透明基材は、前記複数の層のうち最下面にポリカーボネートを含む層を有することを特徴とする、保護ウインドウ。」
とあったものを、
「【請求項１】
　
複数の層からなり、各層が
　前記第１透明基材の一面上に形成され、シルセスキオキサンを含む保護層と、
　前記第１透明基材の他面上に形成され、複数の層を有する第２透明基材と、
を有し、
　前記第２透明基材は、前記複数の層のうち最下面にポリカーボネートを含む層を有することを特徴とする、保護ウインドウ。」
に補正。
　
２　補正の目的
（１）本件補正は、補正前の請求項１の「重合体を含む第１透明基材」に、「複数の層からなり、各層が」との限定を付加するものである。
　
（２）上記補正について検討する。
　上記（１）の補正は限定を付加するものであるから、当該補正は特許法第１７条の２第５項第２号に掲げる特許請求の範囲の減縮を目的とするものに該当する。
　
３　独立特許要件について
　そこで、本件補正後の請求項１に係る発明（以下「本願補正発明」という。）が、特許出願の際独立して特許を受けることができるものであるかどうか（特許法第１７条の２第６項において準用する同法第１２６条第７項に規定する要件を満たすか否か）について検討する。
（１）本願補正発明の認定
　本願補正発明は、上記「１」において、本件補正後のものとして記載したとおりのものと認める。
　
（２）引用文献の記載及び引用発明
ア　原査定における拒絶理由に引用された、本願の優先日前に日本国内において頒布された引用文献である、特開２００９−２７９８０６号公報（以下「引用文献１」という。）には、以下の記載がある（下線は当審にて付した。以下同じ。）。
（ア）「【技術分野】
【０００１】
　本発明は、積層板に関する。より詳細には、耐傷付き性、光学特性、表面硬度性に優れ、耐衝撃性を有する積層板、その積層板の製造方法および、その積層板からなる表示装置用前面板に関する。」
　
（イ）「【００１８】
　
これらは単独で、または２種類以上の組み合わせて使用することができる。上記紫外線吸収剤の配合量は特に限定されないが、耐熱アクリル樹脂を主成分とする層中に０．０１〜２５重量％であることが好ましく、さらに好ましくは０．０５〜１０重量％である。添加量が少なすぎると耐候性向上の寄与が低く、また多すぎると機械強度の低下や黄変を引き起こす場合がある。
本発明における
耐熱アクリル樹脂を主成分とする層には、
その他の樹脂を含有させ
その他の樹脂成分
は、
ポリエチレン、ポリプロピレン、エチレン−プロピレン共重合体、ポリ（４−メチル−１−ペンテン）等のオレフィン系ポリマー；塩化ビニル、塩素化ビニル樹脂等の含ハロゲン系ポリマー；ポリメタクリル酸メチル等のアクリル系ポリマー；ポリスチレン、スチレン−メタクリル酸メチル共重合体、スチレン−アクリロニトリル共重合体、アクリロニトリル−ブタジエン−スチレンブロック共重合体等のスチレン系ポリマー；ポリエチレンテレフタレート、ポリブチレンテレフタレート、ポリエチレンナフタレート等のポリエステル；ポリ乳酸、ポリブチレンサクシネートなどの生分解性ポリエステル；ナイロン６、ナイロン６６、ナイロン６１０等のポリアミド；ポリアセタール：ポリカーボネート；ポリフェニレンオキシド；ポリフェニレンスルフィド：ポリエーテルエーテルケトン；ポリサルホン；ポリエーテルサルホン：ポリオキシペンジレン；ポリアミドイミド；ポリブタジエン系ゴム、アクリル系ゴムを配合したＡＢＳ樹脂やＡＳＡ樹脂等のゴム質重合体
など
　
（ウ）「【００２７】
　ラクトン環含有重合体のガラス転移温度（Ｔｇ）は、好ましくは１１０℃以上、より好ましくは１１５℃以上、更に好ましくは、１２０℃以上、更に好ましくは１２５℃以上、最も好ましくは１３０℃以上である。ここで、ガラス転移温度とは、前述の通りである。
　
＜ハードコート層＞
本発明において、
ハードコート層（Ｃ）
は、ＪＩＳ５６００−５−４（１９９９）で規定される鉛筆硬度試験で「Ｈ」以上の硬度を示
活性エネルギー線を用いて硬化させるハードコート剤の一例としては、１官能あるいは多官能のアクリレートモノマーあるいはオリゴマー、３官能以上のウレタンアクリレート樹脂などの単独あるいは複数からなる
樹脂組成物に硬化触媒
が加えられた樹脂組成物
熱硬化型樹脂としてはポリオルガノシロキサン系、架橋型アクリル系などのものが挙げられる。この様な樹脂組成物は、アクリル樹脂用ハードコート剤として市販されているものもあり、塗装ラインとの適正を加味し、適宜選択すれば良い。
（・・・途中省略・・・）
　
＜積層板＞
本発明の
積層板
ポリカーボネート樹脂層（Ａ）を含み、その片面もしくは両面に耐熱アクリル樹脂層（Ｂ）を有し、最表面の片側もしくは両面にハードコート層（Ｃ）を配する構成をと
具体的な積層板の構成としては、表面から、（Ｃ）／（Ｂ）／（Ａ）、（Ｃ）／（Ｂ）／（Ａ）／（Ｃ）、（Ｃ）／（Ｂ）／（Ａ）／（Ｂ）、（Ｃ）／（Ｂ）／（Ａ）／（Ｂ）／（Ｃ）であ
上記耐熱アクリル樹脂層（Ｂ）の厚みは２０〜２００μｍの範囲であり、好ましくは２０〜１５０μｍの範囲であり、更に好ましくは４０〜１２０μｍの範囲である。２０μｍ未満であると、積層板の耐擦り傷性や鉛筆硬度が低下する場合があり、２００μｍを超えると積層板表面の耐衝撃性が劣ることがある。
上記ハードコート層（Ｃ）の厚みは２〜１０μｍであり、好ましくは３〜８μｍ、更に好ましくは４〜７μｍである。厚みが２μｍ未満では耐擦り傷性、鉛筆硬度が十分に発揮できない場合があり、１０μｍを超えるとハードコートの耐クラック性に劣ることがある。
本発明における積層板の総厚みは０．５〜２ｍｍであり、好ましくは０．７〜１．７ｍｍ、更に好ましくは０．８〜１．５ｍｍである。総厚みが０．５ｍｍ未満であると
保護板としての
（・・・途中省略・・・）
本発明の積層板においては、
ＡＳＴＭ−Ｄ−１００３に準じた方法で測定された全光線透過率が８８％以上、さらに好ましくは９０％、最も好ましくは９２％である
また、本発明の積層板の光学的な均一性を確保するためには、基材積層板（Ｉ）表面の算術平均粗さＲａが０．５μｍ以下であることが好ましく、更にこのましくは０．３μｍ以下、最も好ましくは０．２μｍ以下である。
本発明における積層板は表面硬度が、ＪＩＳ−Ｋ５４００で規定される鉛筆硬度が４Ｈ以上であり、好ましくは５Ｈ以上、更に好ましくは６Ｈ以上である。
（・・・途中省略・・・）
本発明の
積層板中のポリカーボネート樹脂層（Ａ）と、耐熱アクリル樹脂層（Ｂ）とを積層する方法として
各層を別々にシートあるいはフィルム化してから加熱して圧着する方法、少なくともいずれか一方の面にあらかじめ接着剤樹脂を塗布して接着する方法、押し出し機のダイ中において、上記ポリカーボネート樹脂と耐熱アクリル樹脂とを積層させてシートあるいはシート状のものを得る共押出成形法、耐熱アクリル樹脂をあらかじめ真空成形をおこなった後、基材となるポリカーボネート樹脂を射出成形するインモールド成形法など
上記ハードコート層の積層方法としては、上記ポリカーボネート樹脂層（Ａ）と耐熱アクリル樹脂層（Ｂ）を積層後にハードコート層を形成する方法、または、耐熱アクリル樹脂層（Ｂ）にハードコート層を形成した後、ポリカーボネート樹脂層（Ａ）と積層する方法などが可能である。ハードコート層の積層方法は特に制限がなく、例えば、スピンコート法、ディップ法、スプレー法、スライドコート法、バーコート法、ロールコート法、グラビアコート法、メニスカスコート法、フレキソ印刷法、スクリーン印刷法、ビードコート法などを用いることができる。」
　
（エ）引用発明
　上記（ア）ないし（ウ）によれば、引用文献には、次の発明（以下「引用発明」という。）が記載されているものと認められる。
「ポリカーボネート樹脂層（Ａ）を含み、その片面もしくは両面に耐熱アクリル樹脂層（Ｂ）を有し、最表面の片側もしくは両面にハードコート層（Ｃ）を配する構成をとる保護板としての積層板であって、
　具体的な積層板の構成としては、表面から、（Ｃ）／（Ｂ）／（Ａ）、（Ｃ）／（Ｂ）／（Ａ）／（Ｃ）、（Ｃ）／（Ｂ）／（Ａ）／（Ｂ）、（Ｃ）／（Ｂ）／（Ａ）／（Ｂ）／（Ｃ）であり、
　前記耐熱アクリル樹脂層（Ｂ）である耐熱アクリル樹脂を主成分とする層には、その他の樹脂を含有させ、前記その他の樹脂成分は、ポリエチレン、ポリプロピレン、エチレン−プロピレン共重合体、ポリ（４−メチル−１−ペンテン）等のオレフィン系ポリマー；塩化ビニル、塩素化ビニル樹脂等の含ハロゲン系ポリマー；ポリメタクリル酸メチル等のアクリル系ポリマー；ポリスチレン、スチレン−メタクリル酸メチル共重合体、スチレン−アクリロニトリル共重合体、アクリロニトリル−ブタジエン−スチレンブロック共重合体等のスチレン系ポリマー；ポリエチレンテレフタレート、ポリブチレンテレフタレート、ポリエチレンナフタレート等のポリエステル；ポリ乳酸、ポリブチレンサクシネートなどの生分解性ポリエステル；ナイロン６、ナイロン６６、ナイロン６１０等のポリアミド；ポリアセタール：ポリカーボネート；ポリフェニレンオキシド；ポリフェニレンスルフィド：ポリエーテルエーテルケトン；ポリサルホン；ポリエーテルサルホン：ポリオキシペンジレン；ポリアミドイミド；ポリブタジエン系ゴム、アクリル系ゴムを配合したＡＢＳ樹脂やＡＳＡ樹脂等のゴム質重合体などであり、
　前記ハードコート層（Ｃ）は、ＪＩＳ５６００−５−４（１９９９）で規定される鉛筆硬度試験で『Ｈ』以上の硬度を示し、樹脂組成物に硬化触媒が加えられた樹脂組成物であり、
　前記積層板中のポリカーボネート樹脂層（Ａ）と、耐熱アクリル樹脂層（Ｂ）とを積層する方法として、各層を別々にシートあるいはフィルム化してから加熱して圧着する方法、少なくともいずれか一方の面にあらかじめ接着剤樹脂を塗布して接着する方法、押し出し機のダイ中において、上記ポリカーボネート樹脂と耐熱アクリル樹脂とを積層させてシートあるいはシート状のものを得る共押出成形法、耐熱アクリル樹脂をあらかじめ真空成形をおこなった後、基材となるポリカーボネート樹脂を射出成形するインモールド成形法などが用いられ、
　ＡＳＴＭ−Ｄ−１００３に準じた方法で測定された全光線透過率が８８％以上、さらに好ましくは９０％、最も好ましくは９２％である、
　保護板としての積層板。」
　
イ　原査定における拒絶理由に引用された、本願の優先日前に日本国内において頒布された引用文献である、特開２００９−４２３５１号公報（以下「引用文献２」という。）には、以下の記載がある。
（ア）「【０００８】
　従って本発明の目的は、鉛筆硬度の高い光学フィルム、及びそれを用いた偏光板、表示装置を提供することにある。
（・・・途中省略・・・）
【発明を実施するための最良の形態】
【００１８】
　以下本発明を実施するための最良の形態について詳細に説明するが、本発明はこれらに限定されるものではない。
【００１９】
　本発明者らは上記課題に鑑み鋭意検討した結果、フィルム基材上に機能性層として少なくとも
ハードコート層
かご状シルセスキオキサン
鉛筆硬度が向上する
【００２０】
　更に、かご状シルセスキオキサンをハードコート層や、低屈折率層に含有することで、光学フィルムの鉛筆硬度の低下や平面性の劣化を改善でき、該光学フィルムを偏光板や表示装置に用いることで、視認性低下、色むら、傷等の発生を解消できるという特徴も見出したものである。」
　
（イ）「【００５２】
　機能性層は、例えば、ハードコート層、導電性層、低屈折率層等を挙げることができるが、それらのいずれかの層に
かご状シルセスキオキサンを添加する
　
（ウ）「【０１４９】
　〔機能性層〕
　次いで、本発明の光学フィルムに設けることのできる機能性層について説明する。機能性層は特に限定されるものではなく、
ハードコート層
【０１５０】
　本発明は該機能性層の少なくともいずれかの
層に、かご状シルセスキオキサンとを含有することにより、高い鉛筆硬度を有する機能性層を形成すること
【０１５１】
　機能性層の中で、光学フィルムにおいては特に有用なハードコート層、反射防止層及び導電性層について詳細を述べる。
【０１５２】
　〔ハードコート層〕
　本発明の光学フィルムは、フィルム基材上にハードコート層を設けるか、またはフィルム基材と反射防止層の間にハードコート層として活性線硬化樹脂を含有する層を設けることが好ましい。
【０１５３】
　特に好ましくは、ハードコート層が、
活性線硬化樹脂
　
（エ）引用文献２に記載された事項
　上記（ア）ないし（ウ）によれば、引用文献２には、次の事項（以下「引用文献２に記載された事項」という。）が記載されているものと認められる。
「樹脂からなるハードコート層に、かご状シルセスキオキサンとを含有することにより、高い鉛筆硬度を有する機能性層を形成する点。」
　
ウ　原査定における拒絶理由に引用された、本願の優先日前に日本国内において頒布された引用文献である、特開２００９−２９８８１号公報（以下「引用文献３」という。）には、以下の記載がある。
（ア）「【背景技術】
【０００２】
　樹脂材料は、耐衝撃性、軽量性などの特徴を生かして、多方面の用途で幅広く利用されている。中でも、ポリカーボネート等に代表される透明樹脂材料は、比重が小さく、加工が容易で、無機ガラスに比べて衝撃に強いという特徴を生かし、耐衝撃性ガラスとして、窓ガラスのみならず水槽などの特殊な用途に、また、レンズや光ファイバーなどの光学分野に使用されている。反面、樹脂材料は、表面が傷付きやすく光沢や透明性が失われやすい、有機溶媒に侵されやすい、また、耐候性（たとえば、紫外線や赤外線に対する光安定性）、耐熱性に劣る、等々の欠点を有する。表面特性に関しては、樹脂材料の表面に透明性を有する保護膜を被覆することで改善される。
（・・・途中省略・・・）
【発明が解決しようとする課題】
【０００６】
　本発明は、上記問題点に鑑み、樹脂基材の表面にカゴ型シルセスキオキサン構造を有する化合物からなる透明な保護膜を備える透明有機ガラス、およびその製造方法を提供することを目的とする。
【課題を解決するための手段】
【０００７】
　本発明の透明有機ガラスは、透明性を有する樹脂基材と、該樹脂基材の表面の少なくとも一部に形成された透明性保護膜と、を備える透明有機ガラスであって、
　前記樹脂基材は、７０℃を超える耐熱性をもち、
　前記
透明性保護膜
カゴ型シルセスキオキサン
含
原料化合物
　
（イ）「【００６６】
　［評価］
　それぞれの基板の表面を目視で観察することで、透明性を確認した。また、成膜された
基板の表面の鉛筆硬度
【００６７】
【表３】
【００６８】
　実施例１では、
高い表面硬度をもつ透明な有機ガラスが得られた
【００６９】
　また、参考例１〜４では、ガラス基板に透明性保護膜を成膜した。用いた＃０３および＃０４の塗料組成物は、原料化合物としてＱ８シルセスキオキサンとともに１，３−ジビニルテトラメチルジシロキサンまたはテトラキスジメチルシリルオルソシリケートを含む。この塗料組成物＃０３および＃０４を７０℃で焼成することで、透明で高い表面硬度を有する透明性保護膜が成膜できることがわかった（参考例１および３）。さらに、焼成後に１２０℃で熱処理することで、更に硬度が向上した（参考例２および４）。なお、参考例１〜４の表面硬度は、鉛筆硬度で４Ｈ以上の高い硬度であった。これは、ガラス基板の影響であり、基板がＰＣ基板であれば、Ｈ程度の表面高度を示すと考えられる。」
　
（ウ）引用文献３に記載された事項
　上記（ア）及び（イ）によれば、引用文献３には、次の事項（以下「引用文献３に記載された事項」という。）が記載されているものと認められる。
「原料化合物にカゴ型シルセスキオキサンを含めて、高い鉛筆硬度の表面硬度をもつ透明な有機ガラスの透明性保護膜を得る点。」
　
（３）対比
ア　本願補正発明と引用発明とを対比する。
（ア）引用発明の「ポリカーボネート樹脂層（Ａ）を含み、その片面もしくは両面に耐熱アクリル樹脂層（Ｂ）を有し、最表面の片側もしくは両面にハードコート層（Ｃ）を配する構成をとる保護板としての積層板」は、「具体的な積層板の構成としては、表面から、（Ｃ）／（Ｂ）／（Ａ）」であってよいから、最表面から、耐熱アクリル樹脂層（Ｂ）の一面上に形成されるハードコート層（Ｃ）と、耐熱アクリル樹脂層（Ｂ）と、前記耐熱アクリル樹脂層（Ｂ）の他面上に形成されるポリカーボネート樹脂層（Ａ）と、を有し、前記ポリカーボネート樹脂層（Ａ）は、前記最表面から見て最下面のポリカーボネートを含む層である、保護板としての積層板であるといえる。
　
（イ）引用発明の「ポリカーボネート樹脂層（Ａ）を含み、その片面もしくは両面に耐熱アクリル樹脂層（Ｂ）を有し、最表面の片側もしくは両面にハードコート層（Ｃ）を配する構成をとる保護板としての積層板」は、「ＡＳＴＭ−Ｄ−１００３に準じた方法で測定された全光線透過率が８８％以上、さらに好ましくは９０％、最も好ましくは９２％であ」るから、「ポリカーボネート樹脂層（Ａ）」、「耐熱アクリル樹脂層（Ｂ）」、「ハードコート層（Ｃ）」及び「保護板としての積層板」は、いずれも透明な層であるといえる
　
（ウ）引用発明の「耐熱アクリル樹脂層（Ｂ）」は、「耐熱アクリル樹脂を主成分とする層」であって、「その他の樹脂を含有させ、前記その他の樹脂成分は、ポリエチレン、ポリプロピレン、エチレン−プロピレン共重合体、ポリ（４−メチル−１−ペンテン）等のオレフィン系ポリマー；塩化ビニル、塩素化ビニル樹脂等の含ハロゲン系ポリマー；ポリメタクリル酸メチル等のアクリル系ポリマー；ポリスチレン、スチレン−メタクリル酸メチル共重合体、スチレン−アクリロニトリル共重合体、アクリロニトリル−ブタジエン−スチレンブロック共重合体等のスチレン系ポリマー；ポリエチレンテレフタレート、ポリブチレンテレフタレート、ポリエチレンナフタレート等のポリエステル；ポリ乳酸、ポリブチレンサクシネートなどの生分解性ポリエステル；ナイロン６、ナイロン６６、ナイロン６１０等のポリアミド；ポリアセタール：ポリカーボネート；ポリフェニレンオキシド；ポリフェニレンスルフィド：ポリエーテルエーテルケトン；ポリサルホン；ポリエーテルサルホン：ポリオキシペンジレン；ポリアミドイミド；ポリブタジエン系ゴム、アクリル系ゴムを配合したＡＢＳ樹脂やＡＳＡ樹脂等のゴム質重合体などであ」るから、「重合体を含む」「耐熱アクリル樹脂層（Ｂ）」である。
　
（エ）引用発明の「ハードコート層（Ｃ）」は、「ＪＩＳ５６００−５−４（１９９９）で規定される鉛筆硬度試験で『Ｈ』」以上の硬度を示し、樹脂組成物に硬化触媒が加えられた樹脂組成物であ」るから、「硬化触媒が加えられた樹脂組成物であ」る「ハードコート層（Ｃ）」である。
　
（オ）上記（ア）ないし（エ）によれば、引用発明の「保護板としての積層板」は、最表面から、透明な耐熱アクリル樹脂層（Ｂ）の一面上に形成される硬化触媒が加えられた樹脂組成物であるハードコート層（Ｃ）と、重合体を含む透明な耐熱アクリル樹脂層（Ｂ）と、前記透明な耐熱アクリル樹脂層（Ｂ）の他面上に形成される透明なポリカーボネート樹脂層（Ａ）と、を有し、前記透明なポリカーボネート樹脂層（Ａ）は、前記最表面から見て最下面のポリカーボネートを含む層である、保護板としての積層板であるといえる。
　そうすると、引用発明と本願補正発明は下記各点で相当関係にある。、
ａ　引用発明の上記重合体を含む透明な「耐熱アクリル樹脂層（Ｂ）」は、本願補正発明の「複数の層からなり、各層が重合体を含む第１透明基材」と「重合体を含む第１透明基材」の点で一致する。
　
ｂ　引用発明の上記前記透明な耐熱アクリル樹脂層（Ｂ）の一面上に形成される「ハードコート層（Ｃ）」は、本願補正発明の「前記第１透明基材の一面上に形成され、シルセスキオキサンを含む保護層」と、「前記第１透明基材の一面上に形成され」る「保護層」の点で一致する。
　
ｃ　引用発明の上記前記透明な耐熱アクリル樹脂層（Ｂ）の他面上に形成される透明な「ポリカーボネート樹脂層（Ａ）」であって、最表面から見て最下面のポリカーボネートを含む層である「ポリカーボネート樹脂層（Ａ）」は、本願補正発明の「前記第１透明基材の他面上に形成され、複数の層を有する第２透明基材」であって、「前記複数の層のうち最下面にポリカーボネートを含む層を有する」「第２透明基材」と、「前記第１透明基材の他面上に形成され」る「第２透明基材」であって、「最下面」の「ポリカーボネートを含む層」である「第２透明基材」の点で一致する。
　
ｄ　引用発明の「保護板としての積層板」は、本願補正発明の「保護ウインドウ」に相当する。
　
イ　以上アによれば、によれば、両者は
「重合体を含む第１透明基材と、
　前記第１透明基材の一面上に形成される保護層と、
　前記第１透明基材の他面上に形成される第２透明基材と、
を有し、
　前記第２透明基材は、最下面のポリカーボネートを含む層である、
　保護ウインドウ。」
の点で一致し、下記各点で相違する。
　
ａ　「第１透明基材」が、本願補正発明は「複数の層からなり、各層が重合体を含む」のに対して、引用発明はこのように特定されない点（以下「相違点１」という。）。
　
ｂ　「保護層」が、本願補正発明は「シルセスキオキサンを含む」のに対して、引用発明は硬化触媒が加えられた樹脂組成物であると特定されるにとどまる点（以下「相違点２」という。）。
　
ｃ　「第２透明基材」が、本願補正発明は「複数の層を有」し、「前記複数の層のうち最下面にポリカーボネートを含む層を有する」のに対して、引用発明は最下面のポリカーボネートを含む層と特定されるにとどまる点（以下「相違点３」という。）。
　
（４）判断
ア　上記相違点１及び３について検討する。
（ア）引用発明の「ポリカーボネート樹脂層（Ａ）」及び「耐熱アクリル樹脂層（Ｂ）」は、「積層板中のポリカーボネート樹脂層（Ａ）と、耐熱アクリル樹脂層（Ｂ）とを積層する方法として、各層を別々にシートあるいはフィルム化してから加熱して圧着する方法、少なくともいずれか一方の面にあらかじめ接着剤樹脂を塗布して接着する方法、押し出し機のダイ中において、上記ポリカーボネート樹脂と耐熱アクリル樹脂とを積層させてシートあるいはシート状のものを得る共押出成形法、耐熱アクリル樹脂をあらかじめ真空成形をおこなった後、基材となるポリカーボネート樹脂を射出成形するインモールド成形法などが用いられ」るから、「ポリカーボネート樹脂層（Ａ）」と「耐熱アクリル樹脂層（Ｂ）」の「各層を別々にシートあるいはフィルム化してから加熱して圧着する方法、少なくともいずれか一方の面にあらかじめ接着剤樹脂を塗布して接着する方法」であってよい。
　そして、「別々にシートあるいはフィルム化された」「ポリカーボネート樹脂層」及び「耐熱アクリル樹脂層」としては、単層のものも複数層のものも従来周知であるから、発明を実施するに際して必要に応じて適宜の層の数のものを選択して適用する程度の設計的事項にすぎない。
　また、引用発明の最下面のポリカーボネート樹脂層（Ａ）は、発明を実施するに際して必要に応じて適宜の層の数のものを選択して適用した複数層のポリカーボネート樹脂層としたとしても、当該複数の層にポリカーボネートを含むこととなるから、複数の層のうちの最下面の層についてもポリカーボネートを含む層を有するポリカーボネート樹脂層（Ａ）となることに違いはない。
　
（イ）これに対して、「複数の層からなり、各層が重合体を含む第１透明基材」及び「複数の層を有する第２透明基材」に関して、本願の発明の詳細な説明には、「第１透明基材２０は、１又は複数の層で形成されてもよく、複数の層で形成される場合には、複数の層それぞれは、重合体を含む。複数の層それぞれに含まれる重合体は、ポリカーボネート、ポリメチルメタクリレート、ポリエチレンテレフタレートのうち少なくとも一つであってもよい。」（【００２２】）、及び、「第２透明基材３０は、１又は複数の層で形成されてもよく、複数の層で形成される場合、複数の層それぞれは、重合体を含む。複数の層それぞれに含まれた重合体は、ポリカーボネート、ポリメチルメタクリレート、ポリエチレンテレフタレートのうち少なくとも一つであってもよい。」（【００３６】）と記載するにとどまり、「第１透明基材」及び「第２透明基材」を複数の層で形成することの技術的意義や効果についての記載はない。
　また、本願の段落【０１０２】〜【０１３１】の実施例にも、「第１透明基材」あるいは「第２透明基材」を複数の層で形成した実施例はない。
　したがって、「複数の層からなり、各層が重合体を含む第１透明基材」及び「複数の層を有する第２透明基材」との発明特定事項に関して、必要に応じて適宜複数の層となした以上の技術的意義は見当たらない。
　よって、上記（ア）で検討したとおり、引用発明において、「別々にシートあるいはフィルム化された」「ポリカーボネート樹脂層」及び「耐熱アクリル樹脂層」として、従来周知の複数層のものを適用して、上記相違点１及び３に係る本願補正発明の構成となすことは当業者が容易に想到し得たことである。
　
イ　上記相違点２について検討する。
　引用発明の「ハードコート層（Ｃ）」は、「ＩＳ５６００−５−４（１９９９）で規定される鉛筆硬度試験で『Ｈ』以上の硬度を示し、樹脂組成物に硬化触媒が加えられた樹脂組成物であ」るから、「ＩＳ５６００−５−４（１９９９）で規定される鉛筆硬度試験で「Ｈ」以上の硬度を示」すものとなすために、樹脂組成物に硬化触媒が加えられた樹脂組成物であるといえる。
　ここで、引用文献２に「樹脂からなるハードコート層に、かご状シルセスキオキサンとを含有することにより、高い鉛筆硬度を有する機能性層を形成する点。」（引用文献２に記載された事項）、及び、引用文献３に「原料化合物にカゴ型シルセスキオキサンを含めて、高い鉛筆硬度の表面硬度をもつ透明な有機ガラスの透明性保護膜を得る点。」（引用文献３に記載された事項）と記載されるとおり、かご状（カゴ型）シルセスキオキサンは樹脂の表面を高い鉛筆硬度となすための硬化触媒として従来周知のものである
　そして、本願の発明の詳細な説明によれば、「保護層１０は、シルセスキオキサン（Ｓｉｌｓｅｑｕｉｏｘａｎｅ）を含む。シルセスキオキサンはシロキサン（Ｓｉｌｏｘａｎｅ）の一種である。シロキサンは下記表１に示すようにＭ、Ｄ、Ｔ、Ｑの単位構造を含む。このうち、シルセスキオキサンは、以下に示したＴ単位構造を含む重合体であり、一般式（ＲＳｉＯ３／２）ｎと表示することができる。シルセスキオキサンは、トリアルコキシシロキサン（ＲＳｉ（ＯＲ）３）又はトリクロロシラン（ＲＳｉＣｌ３）の加水分解重合法によって生成が可能である。いくつかの実施形態では、シルセスキオキサンは、加水分解重合法ではない当業者に知らされている方法によって生成されてもよい。」（【００２４】）と記載され、シルセスキオキサンは「当業者に知らされている方法によって生成され」たものであってよいから、本願補正発明の「シルセスキオキサン」の種類は限定されない。
　したがって、引用発明の「ハードコート層（Ｃ）」を、「ＩＳ５６００−５−４（１９９９）で規定される鉛筆硬度試験で『Ｈ』以上の硬度を示」すものとなすために樹脂に加える硬化触媒として、上記引用文献２及び３に記載された従来周知のかご状（カゴ型）シルセスキオキサンを適用して、上記相違点２に係る本願補正発明の構成となすことは当業者が容易に想到し得たことである。
　
ウ　本願補正発明が奏する作用効果
　本願補正発明が奏する「本発明によれば、高硬度及び高い剛性度を有する保護ウインドウを提供することができる。」（本願発明の詳細な説明の【００１０】）という効果は、引用発明及び引用文献２、３に記載された周知技術から当業者が予測し得る範囲内のものに過ぎない。
　
（５）小括
　したがって、本願補正発明は、引用発明及び引用文献２、３に記載された周知技術に基づいて、当業者が容易に発明をすることができたものであるから、特許法第２９条第２項の規定により、特許出願の際独立して特許を受けることができないものである。
　
４　補正却下の決定についてのむすび
　上記３での検討によれば、本件補正は、特許法第１７条の２第６項において準用する同法第１２６条第７項の規定に違反するものであるから、同法第１５９条第１項の規定において読み替えて準用する同法第５３条第１項の規定により却下すべきものである。
　
第３　本願発明について
１　本願発明
　上記のとおり、本件補正は却下されたので、本願の特許請求の範囲の請求項１ないし２１に係る発明は、平成２７年９月３０日に補正された特許請求の範囲の請求項１ないし２１に記載されたとおりのものであるところ、その請求項１に係る発明（以下「本願発明」という。）は、上記「第２」［理由］「１　補正の内容」において、本件補正前のものとして示したとおりのものである。
　
２　引用文献の記載及び引用発明
　上記「第２」［理由］「３　独立特許要件について」「（２）」のとおりである。
　
３　対比・判断
　本願発明について
　上記「第２」［理由］「２　補正の目的」のとおり、本件補正は、補正前の請求項１において、「重合体を含む第１透明基材」に、「複数の層からなり、各層が」との限定を付加するものである。
　したがって、本願発明は、上記「第２」［理由］「３　独立特許要件について」で検討した本願補正発明を特定するための事項である、「重合体を含む第１透明基材」に関しての「複数の層からなり、各層が」との限定を省いたものである。
　これに対して、上記「第２]［理由］「３」「（３）」で検討したとおり、上記限定を含む本願補正発明は、引用発明及び引用文献２、３に記載された周知技術に基づいて、当業者が容易に発明をすることができたものである以上、上記限定を省いたものである本願発明は、上記「第２」［理由］「３」での検討と同様の理由により、引用発明及び引用文献２、３に記載された周知技術に基づいて、当業者が容易に発明し得るものである。
　
４　むすび
　以上のとおり、本願発明は、引用発明及び引用文献２、３に記載された周知技術に基づいて当業者が容易に発明をすることができたものであるから、他の請求項について検討するまでもなく、特許法第２９条第２項の規定により、本願は、特許を受けることができないものである。
　よって、結論のとおり審決する。